(57)【特許請求の範囲】
【請求項１】
シリコンウェーハの表面にシリコン層をエピタキシャル成長させるエピタキシャルウェーハの製造方法において、
原料ガスとしてトリクロロシランとジクロロシランの混合ガスを使用し、１０４０〜１０８０℃の温度範囲内でエピタキシャル成長させ、
得られるエピタキシャルウェーハのヘイズレベルを、ＫＬＡ−Ｔｅｎｃｏｒ社製パーティクルカウンターによりＤＷＮモードで測定した場合に、０．０５０〜０．０８０ｐｐｍとし、かつ、平坦度を、エッジロールオフが−２０ｎｍから＋２０ｎｍの範囲内とすることを特徴とするエピタキシャルウェーハの製造方法。
【請求項２】
さらに、得られるウェーハのエピタキシャル成長速度の方位依存性を低減させることを特徴とする請求項１に記載のエピタキシャルウェーハの製造方法。
【請求項３】
トリクロロシランとジクロロシランの混合比を、体積比で、トリクロロシラン１部に対しジクロロシランを０．０６６〜０．１５部とすることを特徴とする請求項１または２に記載のエピタキシャルウェーハの製造方法。
【請求項４】
前記エピタキシャル成長の温度領域を供給律速領域とすることを特徴とする請求項１〜３のいずれかに記載のエピタキシャルウェーハの製造方法。
【請求項５】
さらに、前記エピタキシャル成長速度の方位依存性を基準結晶方位から４５°の方位におけるエピタキシャル層の膜厚により評価する場合、基準結晶方位におけるエピタキシャル層の膜厚を１としたとき、前記４５°の方位におけるエピタキシャル層の膜厚を０．９８５以上とすることを特徴とする請求項１〜４のいずれかに記載のエピタキシャルウェーハの製造方法。
【請求項６】
前記シリコン層をエピタキシャル成長させる際の成長速度を１．５μｍ／ｍｉｎよりも大きくすることを特徴とする請求項１〜５のいずれかに記載のエピタキシャルウェーハの製造方法。
【発明の詳細な説明】
【技術分野】
【０００１】
本発明は、エピタキシャルウェーハとその製造方法に関し、詳しくは、ヘイズ（Ｈａｚｅ）レベルが低く、ウェーハの平坦度（エッジロールオフ）が良好に維持され、また、さらには、エピタキシャル層の成長速度がウェーハの結晶方位によって異なる成長速度方位依存性が低減されたエピタキシャルウェーハおよびその製造方法に関する。
【背景技術】
【０００２】
近年、高集積化によるデザインルールの微細化に伴い、レーザー面検装置にて測定保証するパーティクルのサイズも縮小化されてきている。その際に、エピタキシャルウェーハのヘイズレベルが高いとヘイズがパーティクル測定のノイズ成分となり、微小サイズのパーティクルの測定に支障をきたす。そこで、高集積化された半導体デバイスの基板として使用されるシリコンエピタキシャルウェーハのようなエピタキシャルウェーハにおいては、ヘイズレベルの低減が必要となってきている。
【０００３】
また、半導体デバイスの微細化に伴い、ウェーハには高い平坦度が要求されるようになってきている。ウェーハ面上における平坦度の保証領域も拡大する傾向にあり、ウェーハのほぼ全面、すなわちウェーハの中心部から外周の２ｍｍ内側の位置までの保証をユーザーサイドから求められる場合が多くなってきた。
【０００４】
ウェーハの平坦度については、特に、ウェーハのエッジ部が垂れ下がり、中心部よりも低くなりやすく、デバイスの製造可能な領域が狭められてデバイス製造歩留りが悪化するという問題がある。この垂れ下がり現象は、エッジロールオフ（Ｅｄｇｅ  Ｒｏｌｌ−ｏｆｆ）と呼ばれている。エピタキシャルウェーハにおいてもこのエッジロールオフの問題はデバイス製造歩留りの観点から重要であり、エッジロールオフを僅少にとどめ、平坦度を良好に維持することが求められている。なお、エッジロールオフはウェーハのエッジ部が垂れ下がる場合だけではなく、条件によってはエッジ部が中心部よりも高くなる場合もある。
【０００５】
さらに、エピタキシャルウェーハの平坦度に関し注目されるのは、ウェーハの結晶方位に依存したエピタキシャル層の成長速度の方位依存性である。これは、ウェーハの中心から外周へ向かう＜０１１＞結晶方位を基準にとってこれを０°とした場合、９０°、１８０°、２７０°および３６０°（つまり、０°）の方位において成長速度が大きく、エピタキシャル層の膜厚（以下、単に「エピタキシャル膜厚」ともいう）が増大する現象である。これら４方位で（つまり、軸対称に）エピタキシャル膜厚が増大し、これら４方位のそれぞれの間ではくぼみ（谷）が形成される。したがって、この現象は「４−Ｆｏｌｄ  Ｓｙｍｍｅｔｒｙ」ということもできる。以下、このエピタキシャル成長速度の方位依存性を、単に「成長速度方位依存性」ともいい、また、４−Ｆｏｌｄ  Ｓｙｍｍｅｔｒｙを略して「４ＦＳ」ともいう。
【０００６】
この場合の成長速度方位依存性（４ＦＳ）は、例えば直径３００ｍｍ以上のエピタキシャルウェーハにおいては、特に半径１４８ｍｍ位置から顕著に現れ、外周側（面取り近傍）に近づくほど強調される。
【０００７】
ところで、シリコン基板上にシリコンをエピタキシャル成長させるエピタキシャルウェーハの製造においては、エピタキシャル成長層の結晶性、量産性、装置の簡便さ等の観点から化学的気相成長（ＣＶＤ）法が主として用いられている。ＣＶＤ法では、シリコン（Ｓｉ）を含んだ原料ガスをキャリアガス（通常はＨ2）とともに反応炉内に導入し、原料ガスの熱分解または還元により生成されたＳｉを高温に加熱されたシリコン基板上にエピタキシャル層として析出させる。
【０００８】
Ｓｉを含んだ原料ガス（シリコンソース）としては、四塩化シリコン（ＳｉＣｌ4）、トリクロロシラン（ＳｉＨＣｌ3）、ジクロロシラン（ＳｉＨ2Ｃｌ2）、モノシラン（ＳｉＨ4）の４種があげられる。工業的に使用されている原料ガスは主として四塩化シリコンやトリクロロシランであり、一部ジクロロシランや低温成長が可能なモノシランも使用されている。
【０００９】
エピタキシャル成長速度は、原料ガスの種類、温度、圧力等に依存する。エピタキシャル成長が可能な温度領域（以下、単に「成長温度領域」ともいう）は定性的に、反応律速と供給（拡散）律速の２領域に分けられる。反応律速領域は成長温度領域内の低温側にあって、温度が高いほど成長速度が速くなる領域である。一方、供給（拡散）律速領域（以下、「供給律速領域」と記す）は同温度領域内の高温側にあって、温度依存性が小さい領域であり、エピタキシャル成長は通常この供給律速領域で行われる。
【００１０】
現状の直径３００ｍｍのエピタキシャルウェーハの製造においては、成長速度が速いという観点から、トリクロロシランを原料ガスとしており、成長温度領域として供給律則領域である１１００℃〜１１３０℃を使用している。その場合のヘイズレベルは、ＫＬＡ−Ｔｅｎｃｏｒ社のＳＰ−１のパーティクルカウンターを用い、ＤＷＮモードで測定した場合、０．１２〜０．１８ｐｐｍ程度であり、次世代保証規格ターゲットである粒径３５ｎｍ以上のパーティクルを測定しようとする際のノイズ成分となる可能性がある。
【００１１】
また、成長速度方位依存性（４ＦＳ）は、＜０１１＞方位を基準にとり、この基準方位におけるエピタキシャル膜厚を求めてこれを１とし、一方、基準方位から４５°の方向におけるエピタキシャル膜厚を求めて基準方位におけるエピタキシャル膜厚に対する相対的な膜厚に換算すると、０．９８０程度となる。すなわち、両者の差（この差を、ここでは「ギャップ強度」という）は０．０２０であり、百分率表示で２％程度であり、エピタキシャルウェーハの平坦度を良好に維持するためには、さらに低減させることが望まれる。このギャップ強度は、エピタキシャル成長速度や成長温度により大きく変わることはない。
【００１２】
ヘイズレベルが低いエピタキシャルウェーハの製造方法についての研究、開発は従来からなされており、例えば、特許文献１では、エピタキシャル成長の際に、成長温度を通例の成長温度よりも５０℃から１００℃程度低くなるようにした方法が提案されている。具体的にはその実施例に示されるように、原料ガスとしてトリクロロシランを使用した場合、成長温度が９５０℃以上１０５０℃以下において、ヘイズレベルがほぼ極小値を示すことが記載されており、これによって、パーティクルカウンターの計測精度が向上し、また、ヘイズが少なく良好な品質のエピタキシャルウェーハを製造することが可能となるとしている。
【００１３】
特許文献１に記載される方法によれば、通常の成長温度（１１００〜１１３０℃）を採用する場合に比べて、ヘイズレベルを大幅に低下させることが可能である。しかしながら、ここで採用している成長温度はエピタキシャル成長速度の温度依存性の大きい反応律速領域内の温度であって、エピタキシャル膜厚の精度よい制御が困難であると考えられる。また、同文献の実施例に記載されるヘイズレベルは、最も小さい場合でも、ＫＬＡ−Ｔｅｎｃｏｒ社製のパーティクルカウンター（ＳＰ−２）により、ＤＷＯモードで測定した結果で０．５ｐｐｍであり、必ずしも低レベルであるとはいえない。
【００１４】
エピタキシャルウェーハの平坦度については、例えば特許文献２で、エピタキシャルウェーハの平坦度を悪化させる原因として、エピタキシャル層の膜厚の不均一化によるものが圧倒的に多いという観点から、ウェーハ表面に定めた複数の膜厚測定点においてＦＴ−ＩＲ法（フーリエ変換赤外分光光度計を用いる方法）により膜厚を測定し、この膜厚測定値を用いて、サイト（ウェーハ表面を一定形状の単位領域に分割した各分割片）毎に平坦度を算出し、これを基準の平坦度情報と比較して、エピタキシャル層のサイト別の良否判定を行うエピタキシャルウェーハの測定方法が開示されている。その場合、サイト平坦度の評価の指標として、ＳＦＱＲ（基準面から見た最大高さと最低高さの差）の採用が可能であるとしている。
【００１５】
この特許文献２には、前記の成長速度方位依存性（４ＦＳ）についての記載はないが、４ＦＳはＳＦＱＲで表した平坦度において、その外周側のサイト（外周領域）に影響を及ぼすことは十分に予測される。
【先行技術文献】
【特許文献】
【００１６】
【特許文献１】特開２０００−１００７３７号公報
【特許文献２】特開２００３−２５４７４１号公報
【発明の概要】
【発明が解決しようとする課題】
【００１７】
本発明は、ヘイズレベルが低く、平坦度、特にデバイス製造歩留りを悪化させるエッジロールオフが低く維持され、また、さらには、エピタキシャル成長速度の方位依存性（４ＦＳ）が低減された、半導体デバイスの高集積化に対応できるシリコンエピタキシャルウェーハおよびその製造方法を提供することを目的としている。
【課題を解決するための手段】
【００１８】
ＣＶＤ法によるエピタキシャルウェーハの製造においては、従来、原料ガスとしてトリクロロシランが使用される場合が多い。特に、直径３００ｍｍのエピタキシャルウェーハの製造においては、トリクロロシランを原料ガスとしている。
【００１９】
本発明者は、ＣＶＤ法によりシリコン基板上にシリコンをエピタキシャル成長させるシリコンエピタキシャルウェーハの製造において、ジクロロシランを原料ガスとして使用することを試みた。ジクロロシランはトリクロロシランに比べてより低温で分解するので、エピタキシャル成長温度領域を、トリクロロシランを使用する場合よりも低温化することが可能であり、一方、エピタキシャル成長温度を低下させることによりヘイズレベルを低下させることができると考えられたからである。
【００２０】
このような着想の下に、ジクロロシランを原料ガスとして使用し、エピタキシャル成長温度を広範囲で変更して得られたエピタキシャルウェーハのヘイズレベルを測定した結果、ジクロロシランを使用することにより、ヘイズレベルをポリッシュドウェーハ（鏡面研磨したウェーハ）のヘイズレベルよりも悪化させず、良好に維持することが可能であることを確認した。さらに、１０５０℃を境にして高温側ではヘイズレベルの温度依存性が顕著で、高温になるほどヘイズレベルが高くなり、一方、低温側では温度に関係なくヘイズレベルは低い値を示すことが判明した。
【００２１】
また、エッジロールオフにより評価される平坦度についても、ＣＶＤ炉内へ供給するジクロロシランの流量を適正に制御することにより、現状（すなわち、従来のトリクロロシランを使用する場合）と同等の低い範囲内に維持できることを確認した。ここでいうエッジロールオフとは、エピタキシャル膜の厚みをフーリエ変換赤外分光法（ＦＴＩＲ法：Ｆｏｕｒｉｅｒ  Ｔｒａｎｓｆｏｒｍ  Ｉｎｆｒａｒｅｄ  Ｓｐｅｃｔｒｏｓｃｏｐｙ）により測定した値であって、直径３００ｍｍのエピタキシャルウェーハの場合であれば、ウェーハ中心から１４４ｍｍ位置における値と１４８ｍｍ位置における値の差である。
【００２２】
さらに、ジクロロシランを使用することにより、成長速度方位依存性（４ＦＳ）が大きく低減することが判明した。ギャップ強度としては、０．５％程度であり、これは、現状（２％程度）の１／４に相当する。
【００２３】
しかし、原料ガスとしてジクロロシランを使用した場合、エピタキシャル成長速度の低下が顕著であることも明らかになった。そこで、エピタキシャル成長速度の低下を緩和するために、原料ガスとしてトリクロロシランとジクロロシランの混合ガスを使用し、混合比を変更してシリコン基板上にシリコンをエピタキシャル成長させ、得られたエピタキシャルウェーハのヘイズレベルを測定するとともに、同ウェーハの平坦度、具体的にはエッジロールオフならびに成長速度方位依存性について調査した。
【００２４】
その結果、以下の事実が判明した。
（ａ）ヘイズレベルは、原料ガスの種類や、それらの混合比によらず、エピタキシャル成長温度が１０５０℃以上になると急激に高くなる。
（ｂ）エッジロールオフは、エピタキシャル成長の温度領域が供給律速領域でなければ、悪化が顕著になる。
（ｃ）前記（ａ）と（ｂ）の事実を考慮すると、エピタキシャル成長の際の原料ガスの混合比率としては、１０５０℃よりも低い温度領域に供給律速領域が存在するような比率を選択することが望ましい。
（ｄ）成長速度方位依存性（４ＦＳ）は、原料ガス中のトリクロロシランの比率が高くなるに伴い大きくなり、ギャップ強度が増大する。
【００２５】
本発明はこのような知見に基づきなされたもので、下記（１）のエピタキシャルウェーハの製造方法を要旨とする。本発明のエピタキシャルウェーハの製造方法により、下記（２）のエピタキシャルウェーハ（「本発明のエピタキシャルウェーハ」という）を得ることができる。
【００２６】
（１）シリコンウェーハの表面にシリコン層をエピタキシャル成長させるエピタキシャルウェーハの製造方法において、原料ガスとしてトリクロロシランとジクロロシランの混合ガスを使用し、１０００〜１１００℃の温度範囲内でエピタキシャル成長させ、得られるエピタキシャルウェーハのヘイズレベルをポリッシュドウェーハのヘイズレベルよりも悪化させず、かつ平坦度に優れたものとすることを特徴とするエピタキシャルウェーハの製造方法。
【００２７】
平坦度はエピタキシャル成長速度の方位依存性によっても評価されるが、ここで言う「平坦度」とは、エッジロールオフにより評価される平坦度をいう。前記「平坦度に優れたもの」とは、平坦度をエッジロールオフで評価し、そのエッジロールオフが原料ガスとしてトリクロロシランを使用した現状におけるエッジロールオフと同等程度に維持されていることを意味する。
【００２８】
本発明のエピタキシャルウェーハの製造方法において、さらに、得られるウェーハのエピタキシャル成長速度の方位依存性を低減させることとすれば、ヘイズレベルが低く、平坦度に優れ、さらに成長速度方位依存性（４ＦＳ）が低減された、品質特性に優れたエピタキシャルウェーハを製造することができる。ここで、成長速度方位依存性を「低減させる」とは、成長速度方位依存性を現状の成長速度方位依存性よりも低減させることをいう。
【００２９】
本発明のエピタキシャルウェーハの製造方法において、トリクロロシランとジクロロシランの混合比を、体積比で、トリクロロシラン１部に対しジクロロシランを０．０６６〜０．１５部（言い換えると、「トリクロロシラン６部：ジクロロシラン０．４部」〜「トリクロロシラン４部：ジクロロシラン０．６部」の範囲内）とすれば、ヘイズレベルを低く抑え、エッジロールオフにより評価される平坦度を良好に維持することができるので、望ましい。このときの、トリクロロシランは２２％〜２８％濃度で水素により希釈されたガスであり、ジクロロシランは１００％濃度のガスである。
【００３０】
本発明のエピタキシャルウェーハの製造方法において、エピタキシャル成長の温度領域を１０４０〜１０８０℃の温度範囲内とし、得られるエピタキシャルウェーハのヘイズレベルを、ＫＬＡ−Ｔｅｎｃｏｒ社製パーティクルカウンター（ＳＰ−１）によりＤＷＮモードで測定した場合に、０．０５０〜０．０８０ｐｐｍとし、かつ、平坦度を、エッジロールオフが−２０ｎｍから＋２０ｎｍの範囲内とする。これにより、ヘイズレベルが低減され、かつ平坦度に優れたエピタキシャルウェーハを製造できる。
【００３１】
前記の「エッジロールオフ」とは、エピタキシャルウェーハのエッジ部の下方または上方への“反り”をいう。例えば、シリコンウェーハのエッジ部は、研磨工程において中心部より多く研磨されること等により中心部よりも低くなりやすいが、このウェーハ上にエピタキシャル成長させたシリコン層を有するエピタキシャルウェーハにおいても同様にエッジ部が低くなりやすい。これは下方への“反り”であるが、ウェーハの研磨あるいはエピタキシャル成長の条件によっては、上方への“反り”が生じる場合もある。
【００３２】
本発明のエピタキシャルウェーハの製造方法において、さらに、前記エピタキシャル成長速度の方位依存性を基準結晶方位から４５°の方位におけるエピタキシャル層の膜厚により評価する場合、基準結晶方位におけるエピタキシャル層の膜厚を１としたとき、前記４５°の方位におけるエピタキシャル層の膜厚を０．９８５以上とすれば、成長速度方位依存性を低減させたエピタキシャルウェーハを製造することができ、しかも、成長速度方位依存性の低減の度合いを定量的に評価することができるので望ましい。
【００３３】
本発明のエピタキシャルウェーハの製造方法において、シリコン層をエピタキシャル成長させる際の成長速度を１．５μｍ／ｍｉｎよりも大きくすることとすれば、原料ガスとしてジクロロシランを混合使用することによるエピタキシャル成長速度の低下を一定範囲内にとどめることができるので望ましい。
【００３４】
（２）原料ガスとしてトリクロロシランとジクロロシランの混合ガスを使用し、シリコンウェーハの表面にシリコン層をエピタキシャル成長させたエピタキシャルウェーハであって、当該ウェーハのヘイズレベルがポリッシュドウェーハのヘイズレベルと同等であり、かつ平坦度に優れていることを特徴とするエピタキシャルウェーハ。
【００３５】
本発明のエピタキシャルウェーハが、さらに、エピタキシャル成長速度の方位依存性が低減されているものであれば、品質特性において一層優れたエピタキシャルウェーハとなることから望ましい。
【００３６】
本発明のエピタキシャルウェーハにおいて、ヘイズレベルが、ＫＬＡ−Ｔｅｎｃｏｒ社製パーティクルカウンター（ＳＰ−１）によるＤＷＮモードでの測定で、０．０５０〜０．０８０ｐｐｍであり、平坦度が、エッジロールオフで−２０ｎｍから＋２０ｎｍの範囲内であれば、ヘイズレベルが低いので、微小サイズのパーティクルの測定に支障をきたすことがなく、また、エッジロールオフが低く維持されているので、デバイスの製造可能な領域を広くとることができ、望ましい。
【００３７】
本発明のエピタキシャルウェーハにおいて、エピタキシャル成長速度の方位依存性を基準結晶方位から４５°の方位におけるエピタキシャル層の膜厚により評価する場合、基準結晶方位におけるエピタキシャル層の膜厚を１としたとき、前記４５°の方位におけるエピタキシャル層の膜厚が０．９８５以上であれば、このエピタキシャルウェーハはヘイズレベルが低減され、平坦度が良好に維持されるとともに、成長速度方位依存性が低減されており、しかもその低減の度合いが定量的に評価され得るので望ましい。
【発明の効果】
【００３８】
本発明のエピタキシャルウェーハの製造方法（実施形態を含む）によれば、エピタキシャル成長温度をトリクロロシラン使用の場合よりも低下させ得るので、ヘイズレベルを低くすることができ、エッジロールオフが低く維持され平坦度に優れたエピタキシャルウェーハ、または、さらに成長速度方位依存性が低減されたエピタキシャルウェーハを製造することができる。ジクロロシランを使用することによるエピタキシャル成長速度の低下を一定範囲内にとどめ、エピタキシャルウェーハの生産効率を比較的良好に維持することができる。
【００３９】
本発明のエピタキシャルウェーハ（実施形態を含む）は、ヘイズレベルが低いので、微小サイズのパーティクルの測定に支障をきたすことがなく、高集積化された半導体デバイスに対応できる高品質のウェーハとして使用に供することができる。本発明のエピタキシャルウェーハはエッジロールオフが低く維持されており、または、さらに、エピタキシャルウェーハの外周領域で生じやすい成長速度方位依存性（４ＦＳ）が大きく低減されているので、ウェーハ面上における平坦度の保証領域を拡大してウェーハのほぼ全面の平坦性を保証して、良好なデバイス製造歩留りを確保することができる。本発明のエピタキシャルウェーハは上記本発明の方法により製造することができる。
【図面の簡単な説明】
【００４０】
【図１】ＣＶＤ法によるエピタキシャル成長速度とエピタキシャル成長温度の関係に及ぼす原料ガスの種類の影響を示す図である。
【図２】ＣＶＤ法によるエピタキシャル成長温度とヘイズレベルの関係を示す図である。
【発明を実施するための形態】
【００４１】
本発明のエピタキシャルウェーハの製造方法は、前記のとおり、シリコンウェーハの表面にシリコン層をエピタキシャル成長させるエピタキシャルウェーハの製造方法において、原料ガスとしてトリクロロシランとジクロロシランの混合ガスを使用し、１０００〜１１００℃の温度範囲内でエピタキシャル成長させ、得られるエピタキシャルウェーハのヘイズレベルをポリッシュドウェーハのヘイズレベルよりも悪化させず、かつ平坦度に優れたものとすることを特徴とするエピタキシャルウェーハの製造方法である。
【００４２】
シリコンウェーハの表面へのシリコン層のエピタキシャル成長は、従来から使用されているＣＶＤ法を適用して行えばよい。
【００４３】
本発明のエピタキシャルウェーハの製造方法において、原料ガスとしてトリクロロシランとジクロロシランの混合ガスを使用するのは、ジクロロシランを混合することによりエピタキシャル成長温度領域をトリクロロシラン単独使用の場合よりも低温化させ、ヘイズレベルを低下させるとともに、ジクロロシランを単独で使用した場合におけるエピタキシャル成長速度の低下の度合いを緩和して、生産効率を比較的良好に維持するためである。
【００４４】
図１は、ＣＶＤ法によるエピタキシャル成長速度とエピタキシャル成長温度の関係に及ぼす原料ガスの種類の影響を示す図である。この図は、直径３００ｍｍのウェーハについて、原料ガスとして、トリクロロシラン（ＣＶＤ炉内への原料ガス流量：１０ｓｌｍ）、ジクロロシラン（同流量：１ｓｌｍ）、またはトリクロロシランとジクロロシランの混合ガス（同流量：トリクロロシラン５ｓｌｍ、ジクロロシラン０．５ｓｌｍ）を使用し、それぞれエピタキシャル成長温度を所定温度に設定したときのエピタキシャル成長速度を求めて図示したものである。前記原料ガス流量の単位の「ｓｌｍ」は、ｓｔａｎｄａｒｄ  ｌｉｔｅｒ／ｍｉｎ、すなわち、１気圧、０℃における１分間あたりの流量（リットル）を表す。
【００４５】
図１に示すように、通常エピタキシャル成長で用いられる供給律速領域でのエピタキシャル成長速度を比較すると、原料ガスとしてジクロロシランを単独で使用した場合の成長速度は凡そ０．８５μｍ／ｍｉｎであるが、トリクロロシランとジクロロシランの混合ガスを使用することにより成長速度を１．６μｍ／ｍｉｎ程度まで高めることができ、生産効率を比較的高く維持することが可能となる。また、供給律速領域の下限温度は、原料ガスとしてトリクロロシランを使用した場合は１１００℃程度であるが、トリクロロシランとジクロロシランの混合ガスを使用した場合は凡そ１０４０℃であり、エピタキシャル成長温度領域をトリクロロシラン単独使用の場合よりも低温化させ得ることがわかる。
【００４６】
本発明のエピタキシャルウェーハの製造方法において、エピタキシャル成長温度を１０００〜１１００℃の温度範囲内に規定するのは、得られるエピタキシャルウェーハのヘイズレベルをポリッシュドウェーハのヘイズレベルよりも悪化させず、低いレベルに維持することが可能だからである。エピタキシャル成長温度が１０００℃より低い場合は、エピタキシャル成長速度が低下し、また、エッジロールオフが悪化する。一方、当該成長温度が１１００℃を超えると、ヘイズレベルが悪化する。
【００４７】
前述のように、原料ガスとしてトリクロロシランとジクロロシランの混合ガスを使用することにより、トリクロロシランを使用する場合よりもエピタキシャル成長温度領域を低くすることができ、ヘイズレベルを低下させることができる。しかし、前記混合ガスを使用し、所定の温度範囲内でエピタキシャル成長させても、１１００℃もしくはそれに近い高温側の領域では上記ヘイズレベルの悪化傾向が見られる。また、１０００℃もしくはそれに近い低温側の領域では、反応律速領域にはいるため、エピタキシャル成長速度の温度依存性が大きく、エピタキシャル膜厚制御の精度が低下するとともに、エッジロールオフが悪化し易くなる。したがって、実操業においては、安定してヘイズレベルを低く維持できる温度領域を選定し、エピタキシャル成長を行わせることが望ましい。
【００４８】
本発明のエピタキシャルウェーハの製造方法においては、エピタキシャル成長温度の規定に加え、さらに、得られるエピタキシャルウェーハのヘイズレベルをポリッシュドウェーハのヘイズレベルよりも悪化させず、かつ平坦度に優れたものとする規定をおく。すなわち、得られるエピタキシャルウェーハの品質特性についての規定である。
【００４９】
ヘイズレベルについては、ポリッシュドウェーハのヘイズレベルよりも悪化させないことであり、これは、前述のように、操業面での配慮をしつつエピタキシャル成長を前記所定の温度範囲内で行わせることにより確保できる。一方、優れた平坦度は、エピタキシャル成長を前記所定の温度範囲内で行わせるとともに、原料ガスとして使用するジクロロシランの流量を適正に制御することにより確保することが可能である。
【００５０】
本発明のエピタキシャルウェーハの製造方法においては、さらに、得られるウェーハのエピタキシャル成長速度の方位依存性を低減させることとするのが望ましい。これは、前述のように、原料ガスとしてトリクロロシランとジクロロシランの混合ガスを使用し、１０００〜１１００℃の温度範囲内でエピタキシャル成長させることにより確保できる。
【００５１】
これにより、ヘイズレベルが低く、平坦度に優れ、さらに成長速度方位依存性（４ＦＳ）が低減された、品質特性に優れたエピタキシャルウェーハを製造することができる。しかし、原料ガスとして使用するトリクロロシランとジクロロシランの混合ガス中におけるトリクロロシランの比率が高くなると、エピタキシャル成長速度の方位依存性が増大する傾向が見られ、ギャップ強度が増大する。したがって、実操業においては、必要に応じて混合ガス中におけるトリクロロシランの比率に配慮し、適正な比率の混合ガスを使用してエピタキシャル成長を行わせることが望ましい。
【００５２】
本発明のエピタキシャルウェーハの製造方法（実施形態を含む）においては、トリクロロシランとジクロロシランの混合比を、体積比で、トリクロロシラン１部に対しジクロロシランを０．０６６〜０．１５部とすることが望ましい。実際的な混合比に即して表記すると、「トリクロロシラン６部：ジクロロシラン０．４部」〜「トリクロロシラン４部：ジクロロシラン０．６部」の範囲内である。トリクロロシランとジクロロシランの混合比を上記範囲内とすることにより、１０５０℃よりも低い温度領域に供給律速領域を存在させることができるので、ヘイズレベルを低く抑え、エッジロールオフにより評価される平坦度を良好に維持することができる。さらに、成長速度方位依存性（４ＦＳ）を小さくしてギャップ強度を低下させることができる。
【００５３】
トリクロロシランとジクロロシランのより望ましい混合比（体積比）は、トリクロロシラン１部に対しジクロロシランを０．１０〜０．１５部（「トリクロロシラン５部：ジクロロシラン０．５部」〜「トリクロロシラン４部：ジクロロシラン０．６部」の範囲内）である。これにより、ヘイズレベル、エッジロールオフにより評価される平坦度、さらには成長速度方位依存性（４ＦＳ）を、より安定して良好に維持することができる。
【００５４】
本発明のエピタキシャルウェーハの製造方法（実施形態を含む）において、エピタキシャル成長の温度領域を供給律速領域とすれば、エッジロールオフの悪化傾向を抑制することができる。また、エピタキシャル成長速度の温度依存性が小さくなり、エピタキシャル膜厚の制御を精度よく行うことができるので望ましい。
【００５５】
本発明のエピタキシャルウェーハの製造方法（実施形態を含む）において、エピタキシャル成長の温度領域を１０４０〜１０８０℃の温度範囲内とし、得られるエピタキシャルウェーハのヘイズレベルを、ＫＬＡ−Ｔｅｎｃｏｒ社製パーティクルカウンター（ＳＰ−１）によりＤＷＮモードで測定（以下、単に「ＤＷＮモードで測定」ともいう）した場合に、０．０５０〜０．０８０ｐｐｍとし、かつ、平坦度を、エッジロールオフが−２０ｎｍから＋２０ｎｍの範囲内となるように向上させることとすれば、ヘイズレベルが低減され、かつ平坦度に優れたエピタキシャルウェーハを安定して製造することができる。
【００５６】
エピタキシャル成長の望ましい温度領域を１０４０〜１０８０℃の温度範囲内とするのは、ヘイズレベルを低下させるとともに、当該成長温度をエピタキシャル成長に好適な供給律則領域内にとどめるためである。エピタキシャル成長温度が１０４０℃よりも低い場合は、反応律速領域にはいるため、エピタキシャル成長速度の温度依存性が大きく、膜厚制御の精度が低下するとともに、エッジロールオフが悪化し易くなる。一方、当該成長温度が１０８０℃を超えると、以下に示すようにヘイズレベルが高くなる傾向が見られる。
【００５７】
図２は、ＣＶＤ法によるエピタキシャル成長温度とヘイズレベルの関係を示す図である。この図は、直径３００ｍｍのウェーハについて、原料ガスとしてトリクロロシラン（原料ガス流量：１０ｓｌｍ）、ジクロロシラン（同流量：１ｓｌｍ）、またはトリクロロシランとジクロロシランの混合ガス（同流量：トリクロロシラン５ｓｌｍ、ジクロロシラン０．５ｓｌｍ）を使用し、それぞれエピタキシャル成長温度を所定温度に設定して得られたエピタキシャルウェーハのヘイズレベルを求め、図示したものである。なお、ヘイズレベルは、前記のＤＷＮモードで測定した値である。
【００５８】
図２において、２本の二点鎖線で挟まれた温度領域（１１００〜１１３０℃）は、トリクロロシランを原料ガスとして使用した従来のエピタキシャル成長温度領域である。このときのヘイズレベルは、図示するように、一点鎖線で挟まれた範囲（ＤＷＮモードでの測定値で、０．１２〜０．１８ｐｐｍ程度）内にある。
【００５９】
図２から明らかなように、原料ガスの種類には関係なく、１０５０℃を境にして高温側、特に１０８０℃を超えると、ヘイズレベルの温度依存性が顕著であり、高温になるほどヘイズレベルが高くなる。
【００６０】
また、同一温度では原料ガスとしてトリクロロシランを使用した場合の方がヘイズレベルは高い。しかし、エピタキシャル成長温度が１１００℃のときのヘイズレベル値から明らかなように、トリクロロシランとジクロロシランの混合ガスを使用することにより、ヘイズレベルがジクロロシランを用いた場合と同程度に低減する。これは、原料ガスとしてトリクロロシランのみを使用する場合には見られない効果である。
【００６１】
この本発明のエピタキシャルウェーハの製造方法の一形態においては、さらに、得られるエピタキシャルウェーハの品質特性の望ましい範囲を具体的に定める。すなわち、ヘイズレベルをＤＷＮモードでの測定値で０．０５０〜０．０８０ｐｐｍとし、エッジロールオフを−２０ｎｍから＋２０ｎｍの範囲内とする。
【００６２】
図２中に符号Ａを付した矢印で示した温度範囲は、前記のエピタキシャル成長の望ましい温度領域（１０４０〜１０８０℃）である。本発明のエピタキシャルウェーハの製造方法において、エピタキシャル成長の温度領域を１０４０〜１０８０℃とすることにより、ヘイズレベルを、一点鎖線で挟まれた範囲（ＤＷＮモードでの測定値で、０．１２〜０．１８ｐｐｍ程度）から、太い白抜き矢印で示すように、符号ＰＷを付した二重線のレベル（ＤＷＮモードでの測定値で０．０８０ｐｐｍ）以下、より正確には、ＤＷＮモードでの測定値で０．０５０〜０．０８０ｐｐｍの範囲内とすることが可能となる。これは、ポリッシュドウェーハにおけるヘイズレベルに相当する。ヘイズレベルをこの範囲に規定するのは、この範囲を超えて高い場合は、エピタキシャルウェーハ表面の微小サイズのパーティクルの測定に支障をきたすからである。さらに、高集積化された半導体デバイスの基板としての使用に供するためには、ヘイズレベルの低減が必要とされるからである。
【００６３】
また、平坦度を、エッジロールオフが−２０ｎｍから＋２０ｎｍの範囲内となるように向上させることとするのは、エッジロールオフを現状のエッジロールオフと同等の低い範囲内に維持するためである。原料ガスとしてトリクロロシランとジクロロシランの混合ガスを使用し、エピタキシャル成長温度がエピタキシャル成長に好適な供給律則領域内にはいるように制御した現状のエッジロールオフの範囲は概ね−２０ｎｍから＋２０ｎｍの範囲内となるからである。
【００６４】
図２から明らかなように、前記エピタキシャル成長の望ましい温度領域（１０４０〜１０８０℃）の中でも、図中に円で囲んだ１０５０℃またはその近辺の温度領域がより一層望ましい。
【００６５】
上記本発明のエピタキシャルウェーハの製造方法の一形態においては、さらに、前記エピタキシャル成長速度の方位依存性を基準結晶方位から４５°の方位におけるエピタキシャル層の膜厚により評価する場合、基準結晶方位におけるエピタキシャル層の膜厚を１としたとき、前記４５°の方位におけるエピタキシャル層の膜厚を０．９８５以上とする実施の形態を採ることが望ましい。現状における成長速度方位依存性は、この相対的なエピタキシャル膜厚が０．９８０程度であるが、この実施形態を採用することにより、ヘイズレベルが低く、平坦度が良好である上に、成長速度方位依存性が低減されたエピタキシャルウェーハを製造することができる。しかも、成長速度方位依存性の低減の度合いを客観的、かつ定量的に評価することができる。
【００６６】
本発明のエピタキシャルウェーハの製造方法（実施形態を含む）において、シリコン層をエピタキシャル成長させる際の成長速度を１．５μｍ／ｍｉｎよりも大きくすることが望ましい。
【００６７】
前記の図１に示されるように、原料ガスとしてトリクロロシランとジクロロシランの混合ガスを使用することによって、エピタキシャル成長速度は、従来のトリクロロシランを単独使用した場合に比べて低下する。しかし、上記の成長速度の望ましい規定を設けることにより、エピタキシャル成長速度の低下を一定範囲内にとどめ、生産効率を比較的良好に維持できる。
【００６８】
本発明のエピタキシャルウェーハの製造方法（実施形態を含む）においては、エピタキシャル成長の前に、シリコンウェーハにプレアニール（水素ガスベーク）処理を施すことが望ましい。エピタキシャル成長温度の低温化に伴い、例えばＬＰＤ（Ｌｉｇｈｔ  Ｐｏｉｎｔ  Ｄｅｆｅｃｔ）としてカウントされる欠陥等が生成し易くなり、また、多結晶化も起こり易くなる。しかし、プレアニール処理を施すことにより、このようなエピタキシャル成長層の結晶性の低下（欠陥等の生成、多結晶化）を回避することが可能だからである。このプレアニール処理は、エピタキシャル成長温度よりも高い温度で行うことが望ましい。
【００６９】
以上説明したように、本発明のエピタキシャルウェーハの製造方法（実施形態を含む）によれば、ヘイズレベルが低く、エッジロールオフが低く維持され平坦度に優れたエピタキシャルウェーハ、または、さらに成長速度方位依存性が低減されたエピタキシャルウェーハを製造することができる。ジクロロシランを使用することによるエピタキシャル成長速度の低下を一定範囲内にとどめ、エピタキシャルウェーハの生産効率を比較的高く維持することができる。
【００７０】
本発明のエピタキシャルウェーハは、前記のとおり、原料ガスとしてトリクロロシランとジクロロシランの混合ガスを使用し、シリコンウェーハの表面にシリコン層をエピタキシャル成長させたエピタキシャルウェーハであって、当該ウェーハのヘイズレベルがポリッシュドウェーハのヘイズレベルと同等であり、かつ平坦度に優れていることを特徴とするエピタキシャルウェーハである。
【００７１】
本発明のエピタキシャルウェーハが、さらに、エピタキシャル成長速度の方位依存性が低減されているものであれば、品質特性において一層優れたエピタキシャルウェーハとなることから望ましい。
【００７２】
本発明のエピタキシャルウェーハのより望ましい形態は、本発明のエピタキシャルウェーハ（実施形態を含む）において、ヘイズレベルが、前記ＤＷＮモードでの測定で、０．０５０〜０．０８０ｐｐｍであり、平坦度が、エッジロールオフで−２０ｎｍから＋２０ｎｍの範囲のエピタキシャルウェーハである。エピタキシャルウェーハの品質特性の望ましい範囲を具体的に定めたものである。
【００７３】
この本発明のエピタキシャルウェーハの一形態においては、ウェーハのエピタキシャル成長速度の方位依存性を基準結晶方位から４５°の方位におけるエピタキシャル層の膜厚により評価する場合、基準結晶方位におけるエピタキシャル層の膜厚を１としたとき、前記４５°の方位におけるエピタキシャル層の膜厚が０．９８５以上であるエピタキシャルウェーハであることがより望ましい。
【００７４】
すなわち、本発明のエピタキシャルウェーハ（実施形態を含む）は、原料ガスとしてトリクロロシランとジクロロシランの混合ガスを使用して得られたエピタキシャル層を有するウェーハであって、本発明のエピタキシャルウェーハの製造方法で規定する、エピタキシャルウェーハが備えるべき品質特性を構成要件として有するエピタキシャルウェーハである。したがって、本発明のエピタキシャルウェーハは、例えば前述の本発明のエピタキシャルウェーハの製造方法を適用することにより得ることができる。
【００７５】
本発明のエピタキシャルウェーハ（実施形態を含む）は、前述のように、ヘイズレベルが低いので、微小サイズのパーティクルの測定に支障をきたすことがなく、高集積化された半導体デバイスに対応できる高品質のウェーハとして使用に供することができる。本発明のエピタキシャルウェーハはエッジロールオフが低く維持されており、または、さらに、エピタキシャルウェーハの外周領域で生じやすい成長速度方位依存性（４ＦＳ）が大きく低減されているので、ウェーハ面上における平坦度の保証領域を拡大してウェーハのほぼ全面の平坦性を保証して、良好なデバイス製造歩留りを確保することができる。本発明のエピタキシャルウェーハは上記本発明の方法により製造することができる。
【実施例】
【００７６】
原料ガスとしてトリクロロシランとジクロロシランの混合ガスを使用し、ＣＶＤ法により、直径３００ｍｍのシリコンウェーハの表面にシリコン層をエピタキシャル成長させた。その際、エピタキシャル成長温度を１０００℃から１１００℃の範囲内の種々の温度に設定し、それぞれの成長温度でエピタキシャル成長させて得られたエピタキシャルウェーハについて、ヘイズレベル、エッジロールオフおよび成長速度方位依存性（４ＦＳ）、ならびにエピタキシャル成長速度を測定した。なお、比較のために、原料ガスとしてトリクロロシランを使用した場合（トリクロロシランを使用するという意味で、従来例とする）、および原料ガスとしてジクロロシランを使用した場合（比較例）についても同様の測定を行った。
【００７７】
調査結果を整理して表１にまとめて示す。なお、表１の「エッジロールオフ」の欄の数値に付した「−」符号はエピタキシャルウェーハのエッジ部の下方への反りを表す。また、「−」符号が付されていない場合は上方への反りを意味する。
【００７８】
【表１】
0005516158.tif 000002
【００７９】
表１に示すように、原料ガスとしてトリクロロシランとジクロロシランの混合ガスを使用した本発明例１〜１１では、ヘイズレベルは、従来例４〜６（原料ガスとしてトリクロロシランを使用し、エピタキシャル成長温度を１１００℃〜１１３０℃とする従来のエピタキシャル成長の条件に相当する）に比べて明らかに低下しており、ポリッシュドウェーハにおけるヘイズレベルに相当する範囲内（０．０５０〜０．０８０ｐｐｍ）、もしくはそれに近い値にまで低減されている。ただし、１０８０℃を超える高温領域では、トリクロロシランとジクロロシランの混合比によっては悪化傾向が見られた。
【００８０】
本発明例１〜１１では、エッジロールオフは、エピタキシャル成長温度が１０００℃の反応律速領域においては悪化しているものの、概ね現状のエッジロールオフと同等の低い範囲内（−２０ｎｍから＋２０ｎｍ）に維持されている。また、成長速度方位依存性（４ＦＳ）も現状に比べて改善された。ただし、トリクロロシランの混合比が高い場合は改善効果が認められなかった。
【００８１】
エピタキシャル成長速度は、原料ガスとしてジクロロシランのみを用いた比較例１〜８では、トリクロロシランを用いる従来例に比べて大きく低下しているが、本発明例１〜１１では、その低下の度合いが著しく緩和されている。
【００８２】
本発明のエピタキシャルウェーハの製造方法において、エピタキシャル成長の望ましい温度領域を１０４０〜１０８０℃とし、トリクロロシランとジクロロシランの混合比を、トリクロロシラン１部に対しジクロロシランを０．１０〜０．１５部（「トリクロロシラン５部：ジクロロシラン０．５部」〜「トリクロロシラン４部：ジクロロシラン０．６部」の範囲内）とするより望ましい混合比とし、さらに、エピタキシャル成長の温度領域を供給律速領域とする実施形態を採用すれば（本発明例２〜４、７〜９）、ヘイズレベル、エッジロールオフにより評価される平坦度、さらには成長速度方位依存性（４ＦＳ）のいずれについても良好なエピタキシャルウェーハを製造することができる。
【００８３】
表１の結果から、原料ガスとしてトリクロロシランとジクロロシランの混合ガスを使用し、所定の温度範囲内でシリコンウェーハの表面にシリコン層をエピタキシャル成長させることにより、ヘイズレベルが低く、エッジロールオフが低く維持され、また、さらには成長速度方位依存性（４ＦＳ）が低減されたエピタキシャルウェーハを、比較的高いエピタキシャル成長速度を維持しつつ得ることが可能であることを確認できた。
【産業上の利用可能性】
【００８４】
本発明のエピタキシャルウェーハの製造方法によれば、ヘイズレベルが低く、平坦度に優れ、または、さらに成長速度方位依存性が低減されたエピタキシャルウェーハを製造することができる。ジクロロシランを使用することによるエピタキシャル成長速度の低下を一定範囲内にとどめ、エピタキシャルウェーハの生産効率を比較的高く維持することができる。
【００８５】
本発明のエピタキシャルウェーハは上記本発明の方法により製造することができ、ヘイズレベルが低いので、微小サイズのパーティクルの測定に支障をきたすことがなく、高集積化された半導体デバイスの基板用素材として好適に使用することができる。また、エッジロールオフ、さらには成長速度方位依存性が低く維持されているので、デバイスの製造可能な領域が広く、良好なデバイス製造歩留りを確保することができる。
【００８６】
したがって、本発明は、シリコンウェーハならびに半導体デバイスの製造において広く利用することができる。
【図１】
0005516158.tif 000003
【図２】
0005516158.tif 000004